(57)【要約】【課題】フッ素樹脂のコーティング膜において、フッ素樹脂が本来もつ特性である防食性に加えて親水性を付与し、かつその性能を長期間安定して維持できるコーティング膜を得ることを目的とする。【解決手段】フッ素樹脂膜３と、このフッ素樹脂膜３に一部が埋没し、一部が露出した第１親水性粒子４と、フッ素樹脂膜３に一部が埋没し、一部が露出した第２親水性粒子５とを備えており、第１親水性粒子４の平均粒径を、２５μｍ以上７００μｍ以下とし、第２親水性粒子５の平均粒径を、０．０５μｍ以上２μｍ以下としたコーティング膜１である。【選択図】図１
2019089930.tif 000002
【特許請求の範囲】
【請求項１】
フッ素樹脂膜と、
このフッ素樹脂膜に一部が埋没し、一部が露出した第１親水性粒子と、
前記フッ素樹脂膜に一部が埋没し、一部が露出した第２親水性粒子と
を備えた親水性コーティング膜であって、
前記第１親水性粒子の平均粒径は、２５μｍ以上７００μｍ以下であり、
前記第２親水性粒子の平均粒径は、０．０５μｍ以上２μｍ以下である
ことを特徴とする親水性コーティング膜。
【請求項２】
前記第２親水性粒子の１００重量％に対して、
前記第１親水性粒子が４０重量％以上６５重量％以下である
ことを特徴とする請求項１に記載の親水性コーティング膜。
【請求項３】
前記第１親水性粒子が球状粒子である
ことを特徴とする請求項１または２に記載の親水性コーティング膜。
【請求項４】
請求項１から３のいずれか１項に記載された親水性コーティング膜が基材の表面に形成されたことを特徴とする物品。
【請求項５】
フッ素樹脂膜の表面に、平均粒径が２５μｍ以上７００μｍ以下の第１親水性粒子および平均粒径が０．０５μｍ以上２μｍ以下の第２親水性粒子が分散された分散液を塗布するステップと、
前記フッ素樹脂膜の融点まで加熱した後に冷却するステップと
を備えたことを特徴とする親水性コーティング膜の形成方法。
【請求項６】
フッ素樹脂膜の表面に、平均粒径が０．０５μｍ以上２μｍ以下の第２親水性粒子が分散された分散液を塗布するステップと、
前記分散液が塗布された前記フッ素樹脂膜を、前記フッ素樹脂膜の融点まで加熱した後に冷却するステップと、
平均粒径が２５μｍ以上７００μｍ以下の第１親水性粒子が分散された分散液または前記第１親水性粒子および前記第２親水性粒子が分散された分散液を塗布するステップと、
前記フッ素樹脂膜の融点まで加熱した後に冷却するステップと
を備えたことを特徴とする親水性コーティング膜の形成方法。
【発明の詳細な説明】
【技術分野】
【０００１】
この発明は、親水性コーティング膜およびそれを備えた物品、並びに親水性コーティング膜の形成方法に関する。
【背景技術】
【０００２】
各種計器のカバーや外壁、調理器具などの表面をフッ素樹脂でコーティングすることで高い防食性が得られる。しかし、フッ素樹脂は撥水性であるため、フッ素樹脂のコーティング膜では付着した水は球状（粒状）になり、乾燥後に水に含まれた不純物が汚れとして残留しやすいという問題があった。このようなフッ素樹脂の撥水特性による問題を解決するひとつの方法として、フッ素樹脂表面に親水性を付与する方法がある。
【０００３】
フッ素樹脂表面を親水化する方法として、フッ素樹脂表面に親水性を有する金属粉末を埋設させる方法が開示されている（例えば、特許文献１参照）。
【先行技術文献】
【特許文献】
【０００４】
【特許文献１】特開昭６１−２０５１３１号公報（２−３頁、第２図）
【発明の概要】
【発明が解決しようとする課題】
【０００５】
しかしながら、従来のフッ素樹脂表面を親水化する方法では、コーティング膜の表面が他の部材との接触により磨耗されると金属粒子が脱離して親水性が低下するという問題があった。
【０００６】
この発明は、上述のような課題を解決するためになされたもので、フッ素樹脂のコーティング膜において、フッ素樹脂が本来もつ特性である防食性に加えて親水性を付与し、かつその性能を長期間安定して維持できるコーティング膜を得ることを目的とする。
【課題を解決するための手段】
【０００７】
この発明に関わるコーティング膜においては、フッ素樹脂膜と、このフッ素樹脂膜に一部が埋没し、一部が露出した第１親水性粒子と、フッ素樹脂膜に一部が埋没し、一部が露出した第２親水性粒子とを備えており、第１親水性粒子の平均粒径を、２５μｍ以上７００μｍ以下とし、第２親水性粒子の平均粒径を、０．０５μｍ以上２μｍ以下としたものである。
【発明の効果】
【０００８】
この発明は、平均粒径が２５μｍ以上７００μｍ以下の第１親水性粒子と平均粒径が０．０５μｍ以上２μｍ以下の第２親水性粒子とが、一部が埋没し一部が露出した形でフッ素樹脂膜に配置されているので、防食性に加えて親水性を付与し、かつその性能を長期間安定させることができる。
【図面の簡単な説明】
【０００９】
【図１】この発明の実施の形態１に関わるコーティング膜の断面模式図である。
【図２】この発明の実施の形態１に関わるコーティング膜の形成方法の説明図である。
【図３】この発明の実施の形態１に関わるコーティング膜の特性図である。
【図４】この発明の実施の形態１に関わるコーティング膜の特性図である。
【図５】この発明の実施の形態２に関わるコーティング膜の特性図である。
【図６】この発明の実施の形態６に関わるコーティング膜の断面模式図である。
【図７】この発明の実施の形態６に関わるコーティング膜の形成方法の説明図である。
【図８】この発明の実施の形態７に関わる物品の模式図である。
【図９】この発明の実施の形態８に関わる物品の模式図である。
【発明を実施するための形態】
【００１０】
実施の形態１．
図１は、この発明を実施するための実施の形態１を示すコーティング膜の断面模式図である。図１において、本実施の形態のコーティング膜１は、基材２の表面にフッ素樹脂膜３と、このフッ素樹脂膜３に一部が埋没し、一部が露出した第１親水性粒子４と、フッ素樹脂膜３に一部が埋没し、一部が露出した第２親水性粒子５とで構成されている。
【００１１】
第１親水性粒子４の平均粒径は２５μｍ以上７００μｍ以下であり、第２親水性粒子５の平均粒径は０．０５μｍ以上２μｍ以下である。第１親水性粒子４は、フッ素樹脂膜３に離散的に配置されている。すなわち、第１親水性粒子４同士はある程度の間隔をもってフッ素樹脂膜３に配置されている。第２親水性粒子５は、第１親水性粒子４の間のフッ素樹脂膜３に配置されている。
【００１２】
基材２は、金属、樹脂など、各種計器のカバーや外壁、調理機器の構成部品などに用いられるものである。
【００１３】
＜第１親水性粒子＞
第１親水性粒子として、例えば、シリカ、アルミナ、酸化チタン、金属、またはこれらの混合物などが挙げられる。第１親水性粒子はこれらに限定されるものではなく、親水性粒子をフッ素樹脂膜に埋没させる加熱工程において、親水性を維持し、焼失、変形しないものが利用できる。
【００１４】
第１親水性粒子の形状として、特に限定されないが、球状および破砕形の親水性粒子が利用できる。親水性粒子の形状が球状であると、コーティング膜が磨耗されたときに引っかかりにくく力が加わりにくくなるため、とくに好ましい。また、多孔質性であると、加熱した際にフッ素樹脂が細孔に入り込みより強く固定されるため好ましい。
【００１５】
＜第２親水性粒子＞
第２親水性粒子として、例えば、シリカ、アルミナ、酸化チタン、金属、またはこれらの混合物などが挙げられる。第２親水性粒子はこれらに限定されるものではなく、親水性粒子をフッ素樹脂膜に埋没させる加熱工程において、親水性を維持し、焼失しないものが利用できる。
【００１６】
第２親水性粒子の形状として、特に限定されないが、球状、板状および破砕形の親水性粒子が利用できる。破砕形とは、親水性粒子を破砕した後の不定形状の粒子である。板状のものを用いると、その平坦面をフッ素樹脂膜の表面と平行に配向することで蓋の役割を果たし、フッ素樹脂膜の加熱時にフッ素成分が膜表面から揮発することを抑制し、第１親水性粒子および第２親水性粒子の表面にフッ素成分が付着し撥水化することを抑制できるため好ましい。
【００１７】
これらの親水性粒子の形状は、電子顕微鏡、光学顕微鏡、湿式フロー式親水性粒子形状分析装置などによる親水性粒子の直接観察によって確認できる。球状、破砕形の粒子の平均粒径は、レーザー回折・散乱法によって測定された粒度分布の体積累積５０％での粒径を意味する。板状粒子の粒子径は、鱗片状粒子を平面視したときの面積Ｓの平方根で表される値であり、走査電子顕微鏡で５０個の鱗片状粒子の面積Ｓの平方根をとり、それを算術平均したものである。
【００１８】
＜フッ素樹脂＞
本実施の形態のフッ素樹脂膜を構成するフッ素樹脂として、例えば、パーフルオロアルコキシアルカン（ＰＦＡ）、ポリクロロトリフルオロエチレン（ＰＣＴＦＥ）、ポリビニルフルオライド（ＰＶＦ）、エチレン−テトラフルオロエチレンコポリマー（ＥＴＦＥ）、パーフルオロエチレンプロペンコポリマー（ＦＥＰ）、エチレン−クロロトリフルオロエチレンコポリマー（ＥＣＴＦＥ）、ポリビニリデンフルオライド（ＰＶＤＦ）、テトラフルオロエチレン−パーフルオロジオキソールコポリマー（ＴＦＥ／ＰＤＤ）、ポリテトラフルオロエチレン（ＰＴＦＥ）およびこれらのフッ素樹脂に官能基を導入したものが利用できる。導入する官能基としては、反応性を有するものであっても、あるいは反応性を有さないものであってもよいが、反応性官能基を導入したフッ素樹脂を使用すると、フッ素樹脂と基材との密着性が向上する。反応性官能基としては、例えば、水酸基、エポキシ基、ウレタン基、カルボニル基、アミノ基等が挙げられる。架橋剤の添加によっても同様の密着性向上効果が得られる。
【００１９】
フッ素樹脂膜の形成方法としては、これらのフッ素樹脂が溶媒に分散したものをスプレーなどで塗布、またはこれらのフッ素樹脂の粉体塗料を静電塗装した後に、これらのフッ素樹脂の流動性が得られる温度で加熱し冷却する方法などを採用することができる。
【００２０】
必要に応じて、フッ素樹脂膜の形成前に基材表面に対して脱脂や粗面化やプライマー処理を行うことで、基材に対するフッ素樹脂の密着性を向上させることができる。基板表面を脱脂することで、基板上の不純物を除去することができ、基材に対するフッ素樹脂の密着性を向上させることができる。また、基材表面を粗面化することで、基材上に凹凸を形成することができ、基材に対するフッ素樹脂の密着性を向上させることができる。あるいは、基材表面をプライマー処理することで、基材の表面の化学結合力を向上させることができ、基材に対するフッ素樹脂の密着性を向上させることができる。
【００２１】
次に、本実施の形態に関わるコーティング膜の形成方法について説明する。図２は、本実施の形態に関わるコーティング膜の形成方法を説明する説明図である。本実施の形態に関わるコーティング膜の形成方法は、ステップＳ１〜Ｓ３の工程を含んでいる。始めに、基材１を準備する（図２（ａ））。
【００２２】
ステップＳ１は、基材２の表面にフッ素樹脂膜を形成する工程である（図２（ｂ））。フッ素樹脂膜を形成する方法は、上述のとおりスプレー塗布などの方法を採用することができる。必要に応じて、フッ素樹脂膜３の形成前に基材表面の脱脂や粗面化やプライマー処理を行ってもよい。
【００２３】
ステップＳ２は、フッ素樹脂膜３の上に親水性粒子層を形成する工程である（図２（ｃ））。この工程においては、第１親水性粒子４および第２親水性粒子５を含む分散液をフッ素樹脂膜３の上に塗布した後に乾燥させる。塗布方法としては、スプレーコーティング、浸漬コーティング、スピンコーティング、フローコーティングおよびロールコーティングなどが利用できる。また、別の方法としてパッド印刷を用いることもできる。パッド印刷であれば、第１親水性粒子４および第２親水性粒子５の配置をマスキングなどの作業を要することなく制御可能である。乾燥方法としては、塗布膜中の溶媒を蒸発させることができればとくに限定されず、室温で乾燥させても、加熱して乾燥させてもよい。
【００２４】
ステップ２において用いる分散液は、第１親水性粒子および第２親水性粒子と溶媒とを含んでいる。溶媒としては、とくに限定されず、水あるいはエタノールなどの有機溶媒が利用できる。必要に応じてバインダーとしての樹脂、増粘剤および界面活性剤などを添加することで、粘度や濡れ性を調整することができる。
【００２５】
親水性粒子の分散液は、ムラのない親水性粒子層を形成するために、塗布方法に合わせて分散液中の親水性粒子の割合を調整したり、樹脂や界面活性剤を添加したりすることができる。例えば、スプレーで分散液をフッ素樹脂膜上に塗布する場合は、分散液に界面活性剤を加えてフッ素樹脂に対する濡れ性を向上させることが好ましい。分散液全体に対する第１親水性粒子および第２親水性粒子の合計割合は、５質量％以上１５質量％以下とすることが好ましい。５質量％以上であれば分散液の流動性が低いため塗布の際に液が垂れにくく、１５質量％以下であればムラがない親水性粒子層を形成することができる。
【００２６】
第１親水性粒子および第２親水性粒子を含む分散液の調製方法は、特に限定されるものではないが、以下の方法で行うことが好ましい。
【００２７】
初めに、溶媒と界面活性剤を混合する。その後、第１親水性粒子を加えて混合し、さらに第２親水性粒子を加えて混合する。第１親水性粒子と第２親水性粒子を加える順番は逆にしてもよい。親水性粒子が液中に分散せず凝集する場合には、湿式の微粒化装置による処理を施すことが好ましい。湿式の微粒化装置では、親水性粒子を含む液体を高圧で細孔に通したり衝突させたりして、液中の親水性粒子に衝撃を与えることで強制的に分散させることができる。分散処理した液は、時間の経過とともに親水性粒子と溶媒とが分離する場合がある。この場合には、分散液を塗布する前に、上記の分散処理を再度施すことで、親水性粒子を均一に分離させることができる。
【００２８】
分散液の塗布方法として、パッド印刷を採用する場合は、分散液にバインダーとして樹脂を混合することが好ましい。バインダーの樹脂は、フッ素樹脂の加熱によって焼失するものを用いても、焼失しないものを用いてもよい。バインダーの樹脂としては、アクリル樹脂やウレタン樹脂などが利用できる。パッド印刷の場合は、分散液全体に対して第１親水性粒子および第２親水性粒子の合計が５０質量％以下であると、粒子が凹版に残りにくく転写しやすい。
【００２９】
ステップＳ３は、フッ素樹脂膜３に親水性粒子を埋没させる工程である（図２（ｄ））。ステップ２において、フッ素樹脂膜３の上に第１親水性粒子４および第２親水性粒子５を含む親水性粒子層が形成された基材をオーブンなどで加熱した後に冷却し、第１親水性粒子４および第２親水性粒子５の下部をフッ素樹脂膜３に埋没させる。このときの加熱温度は、フッ素樹脂が固体から液体状に変化して流動性が増加する温度である。フッ素樹脂の融点は、そのフッ素樹脂の組成により２００℃〜４００℃の範囲であるが、例えばその融点よりも約１０℃高い温度を加熱温度として採用することができる。この工程では、加熱によって第１親水性粒子４および第２親水性粒子５の隙間にフッ素樹脂が浸透し、その後に冷却することで、フッ素樹脂膜３に親水性粒子が埋没した膜を形成する。最後に、膜表面に残る余分な親水性粒子は、冷却後に水で洗い流す。
【００３０】
このような工程によって形成されるコーティング膜１は、次のような効果がある。
【００３１】
まず、フッ素樹脂膜３で基材が被覆されているので、防食性や防錆性が得られる。また、フッ素樹脂膜３に親水性粒子を埋没させることで、フッ素樹脂の防食性などに加えて親水性の効果が得られる。
【００３２】
さらに本実施の形態のコーティング膜では、平均粒径が異なる第１親水性粒子と第２親水性粒子とが組み合わされているので、膜表面が磨耗されても、両粒子の剥離を互いに抑制する効果が得られる。
【００３３】
第１親水性粒子によって第２親水性粒子の剥離を抑制する効果について説明する。第１親水性粒子４の粒径は第２親水性粒子５の粒径より大きいため、コーティング膜の表面では第１親水性粒子４が第２親水性粒子５よりも外部に突出する。コーティング膜の表面が磨耗された場合に磨耗させる物体が第１親水性粒子４と接触し第２親水性粒子５に直接接することが抑制され、第２親水性粒子５の剥離が抑制される。
【００３４】
第２親水性粒子によって第１親水性粒子の剥離を抑制する効果について説明する。本来フッ素樹脂はやわらかいため、粒子が埋没されていてもその粒子を固定する力が弱く、磨耗によって粒子がフッ素樹脂膜から剥離（離脱）する場合がある。本実施の形態で示すコーティング膜では、第１親水性粒子４の間に位置するフッ素樹脂膜３は、その中に埋没している第２親水性粒子５によって膜強度が向上しているため、膜表面が磨耗されて第１親水性粒子４に力が加わっても第１親水性粒子４の周囲のフッ素樹脂膜が変形しにくくなり、第１親水性粒子４の剥離が抑制される。
【００３５】
次に、本実施の形態のコーティング膜について、実施例、比較例を用いてさらに詳細に説明する。
【００３６】
フッ素樹脂としてのパーフルオロアルコキシアルカン（ＰＦＡ）（ＡＧＣ旭硝子社製、Ｐ−６５Ｐ）の粉末をガラス板上に塗布し、電気炉において３８０℃で１５分間加熱することで、膜厚が約２５μｍのフッ素樹脂膜を形成した。
【００３７】
第１親水性粒子として、平均粒径が５〜９２５μｍの範囲のシリカ親水性粒子、第２親水性粒子として平均粒径が０．０３〜３μｍの範囲のシリカ親水性粒子を各種用意する。表１は、本実施の形態で用いた、第１親水性粒子のシリカ親水性粒子および第２親水性粒子のシリカ親水性粒子の原材料を示す。
【００３８】
【表１】
2019089930.tif 000003
【００３９】
溶媒としての水に添加剤として界面活性剤（ＡＧＣセイミケミカル製、Ｓ−２３１）を加えて軽く攪拌し、上記第１親水性粒子および第２親水性粒子を混合して、分散液を調整した。この分散液の調整には、湿式微粒化装置（吉田機械興業株式会社製、ナノヴェイタ（登録商標））を用いた。
【００４０】
親水性粒子分散液をスプレーでフッ素樹脂膜上に塗布して常温で乾燥させたのち、３８０℃で１５分間加熱することで、コーティング膜を形成した。形成された膜は、図１に示すような、フッ素樹脂表面が第一の親水性粒子と第二の親水性粒子で覆われた白濁した膜であった。
【００４１】
コーティング膜の親水性を評価する方法として、接触角を測定した。接触角とは、静止液体の自由表面が固体面に接する場所で液面と固体面とのなす角（液の内部にある角をとる）で定義される。接触角が７５°以下であれば親水性ありと判定し、７５°以上であれば親水性が低下した（親水性なし）と判断した。
【００４２】
接触角の測定は、液体として水を用い、界面張力計（協和界面科学（株）製、ＰＤ−Ｘ型）を用いて接触角を５点測定し、その平均値を採用した。コーティング膜の親水性の評価として、コーティング膜が形成された初期の接触角と磨耗試験後の接触角とを測定した。磨耗試験には磨耗試験器（（株）安田精機製作所製、Ｎｏ．４１６）を用いた。磨耗試験の条件は、コーティング膜の表面にナイロンスポンジを２０ｇ/ｃｍ２の圧力で５０往復させる条件である。
【００４３】
表２に本実施の形態におけるコーティング膜の実施例１〜６、および比較例１〜４を示す。表２に示す実施例、比較例において、分散液中の界面活性剤の濃度は０．２質量％、第２親水性粒子の含有量は５．０質量％、第１親水性粒子の含有量は２．５重量％、および第２親水性粒子の平均粒径は０．７μｍの一定とし、第１親水性粒子の平均粒径を変えた。
【００４４】
【表２】
2019089930.tif 000004
【００４５】
図３は、表２に示した実施例１〜６および比較例１〜４の結果を、横軸に第１親水性粒子の平均粒径、縦軸に接触角として示した特性図である。図３に示すように、実施例１〜６においては、磨耗試験後も接触角が７５°以下であり親水性を保っている。これに対して、比較例１〜４においては、初期状態では接触角が７５°以下であるが、磨耗試験後に接触角が７５°を上回り親水性が損なわれることがわかる。
【００４６】
比較例１、２のように、第１親水性粒子の平均粒径が２５μｍ未満の場合、第２親水性粒子の平均粒径との差が小さく、第１親水性粒子による第２親水性粒子を磨耗から保護する効果が低下する。また、比較例３、４のように、第１親水性粒子の平均粒径が７００μｍを上回る場合、磨耗されたときに第１親水性粒子に加わる力が増大し、第１親水性粒子が剥離しやすくなる。
【００４７】
これに対して、第１親水性粒子の平均粒径が２５μｍ以上７００μｍ以下であれば、上述の第１親水性粒子によって第２親水性粒子の剥離を抑制する効果と第２親水性粒子によって第１親水性粒子の剥離を抑制する効果とのバランスがよく、初期状態でも磨耗試験後でも良好な親水性を発揮できる。したがって、第１親水性粒子の平均粒径は、２５μｍ以上７００μｍ以下が好ましい。
【００４８】
次に、表３に本実施の形態におけるコーティング膜の実施例７〜１２および比較例５〜８を示す。表３に示す実施例、比較例において、分散液中の界面活性剤の濃度は０．２質量％、第２親水性粒子の含有量は５．０質量％、第１親水性粒子の含有量は２．５重量％、および第１親水性粒子の平均粒径は１０３μｍの一定とし、第２親水性粒子の平均粒径を変えた。
【００４９】
【表３】
2019089930.tif 000005
【００５０】
図４は、表３に示した実施例７〜１２および比較例５〜８の結果を、横軸に第２親水性粒子の平均粒径、縦軸に接触角として示した特性図である。図４に示すように、実施例７〜１２においては、磨耗試験後も接触角が７５°以下であり親水性を保っている。これに対して、比較例５、６では初期状態でも接触角が７５°以上であり親水性が発揮されない。また、比較例７、８では磨耗試験後に接触角が７５°を上回り親水性が損なわれることがわかる。
【００５１】
比較例５、６のように、第２親水性粒子の平均粒径が０．０５μｍ未満の場合、溶融成膜の加熱工程において、流動性が増加したフッ素樹脂膜の内部に第２親水性粒子が埋没しやすくなり、表面に露出する親水性粒子が少なくなるため、親水性の効果が低下してしまう。また、比較例７、８のように、第２親水性粒子の平均粒径が２μｍを上回る場合、第１親水性粒子との粒径差が小さくなり、第２親水性粒子が第１親水性粒子によって磨耗から保護する効果が得られなくなる。
【００５２】
これに対して、第２親水性粒子の平均粒径が０．０５μｍ以上２μｍ以下であれば、上述の第１親水性粒子によって第２親水性粒子の剥離を抑制する効果と第２親水性粒子によって第１親水性粒子の剥離を抑制する効果とのバランスがよく、初期状態でも磨耗試験後でも良好な親水性を発揮できる。したがって、第２親水性粒子の平均粒径は、０．０５μｍ以上２μｍ以下が好ましい。
【００５３】
上述のように、本実施の形態におけるコーティング膜は、フッ素樹脂膜と、このフッ素樹脂膜に一部が埋没し、一部が露出した第１親水性粒子と、フッ素樹脂膜に一部が埋没し、一部が露出した第２親水性粒子とを備えており、第１親水性粒子の平均粒径を、２５μｍ以上７００μｍ以下とし、第２親水性粒子の平均粒径を、０．０５μｍ以上２μｍ以下としているので、防食性に加えて親水性が付与されており、かつその性能を長期間安定させることができる。
【００５４】
なお、本実施の形態におけるコーティング膜の形成方法では、ステップＳ１として基材の表面にフッ素樹脂膜を形成する工程が含まれているが、予めフッ素樹脂膜がコーティングされた基材を用いる場合は、この工程は省略してもよい。さらには、本実施の形態のコーティング膜は、フッ素樹脂膜が形成された基材ではなく、フッ素樹脂の板やフィルムそのものにも適用できる。
【００５５】
実施の形態２．
第２親水性粒子は、第１親水性粒子よりも細かい凹凸をコーティング膜表面に形成する。一般的に、水に対する接触角が９０°以下である親水面においては、凹凸形成による表面積拡大にともない、水の接触角が低下する。そのため、第２親水性粒子の割合が大きいほど、膜の親水性は向上する。
【００５６】
実施の形態２においては、コーティング膜の構造は実施の形態１と同様であるが、第１親水性粒子と第２親水性粒子の混合比を変えた例を説明する。
【００５７】
表４に本実施の形態におけるコーティング膜の実施例１３〜１８、および比較例９〜１２を示す。表４に示す実施例、比較例において、分散液中の界面活性剤の濃度は０．２質量％、第１親水性粒子の粒径は４０μｍ、第２親水性粒子の粒径は０．７μｍ、および第２親水性粒子の含有量は一定とし、分散液中の第１親水性粒子の含有量を変えた。
【００５８】
【表４】
2019089930.tif 000006
【００５９】
図５は、表４に示した実施例１３〜１８および比較例９〜１２の結果を、横軸に第２親水性粒子に対する第１親水性粒子の含有量、縦軸に接触角として示した特性図である。図５に示すように、実施例１３〜１８においては、磨耗試験後も接触角が７５°以下であり親水性を保っている。これに対して、比較例９〜１２においては、初期状態では接触角が７５°以下であるが、磨耗試験後に接触角が７５°を上回り親水性が損なわれることがわかる。
【００６０】
比較例９、１０のように、第２親水性粒子に対する第１親水性粒子の含有量が４０質量％未満の場合、第１親水性粒子による第２親水性粒子を磨耗から保護する効果が低下する。また、比較例１１、１２のように、第２親水性粒子に対する第１親水性粒子の含有量が６５質量％を上回る場合、第２親水性粒子によって形成される膜表面の凹凸が少なくなると共に、第１親水性粒子の周囲のフッ素樹脂膜の膜強度を向上させる効果が低下し、第１親水性粒子の剥離を抑制する効果が小さくなる。
【００６１】
これに対して、第２親水性粒子に対する第１親水性粒子の含有量が４０質量％以上６５質量％以下であれば、上述の第１親水性粒子によって第２親水性粒子の剥離を抑制する効果と第２親水性粒子によって第１親水性粒子の剥離を抑制する効果とのバランスがよく、初期状態でも磨耗試験後でも良好な親水性を発揮できる。したがって、第２親水性粒子に対する第１親水性粒子の含有量は４０質量％以上６５質量％以下が好ましい。
【００６２】
実施の形態３．
実施の形態３においては、異なる粒子形状をもつ第１親水性粒子および第２親水性粒子を組み合わせたコーティング膜について説明する。
【００６３】
表５に本実施の形態におけるコーティング膜の実施例１９〜２２を示す。表５に示す実施例において、分散液中の界面活性剤の濃度は０．２質量％、分散液中の第１親水性粒子の含有量は２．５質量％、および第２親水性粒子の含有量は５．０質量％の一定とし、第１親水性粒子および第２親水性粒子の粒子形状を異なるものを使用した。また、表６に本実施の形態で使用した親水性粒子の材料名を示す。
【００６４】
【表５】
2019089930.tif 000007
【００６５】
【表６】
2019089930.tif 000008
【００６６】
このようにして形成されたコーティング膜は、実施の形態１の図１で示したコーティング膜と同様な構成となっており、フッ素樹脂膜の表面が第１親水性粒子および第２親水性粒子で覆われた構造であった。なお、第２親水性粒子に板状の粒子を用いた場合、その平坦面がフッ素樹脂膜の表面と平行に配向されていることがわかった。
【００６７】
本実施の形態の結果に示すように、コーティング膜に用いる親水性粒子は、球状でも板状でも不定形状であっても同様の効果が得られる。
【００６８】
とくに、実施例２１に示したように、第２親水性粒子に板状の粒子を用いた場合、その平坦面がフッ素樹脂膜の表面と平行に配向することで蓋の役割を果たし、フッ素樹脂膜の加熱時にフッ素成分が膜表面から揮発することを抑制し、第１親水性粒子および第２親水性粒子の表面にフッ素成分が付着し撥水化することを抑制することができる。そのため、実施例２１では、初期の接触角が５５°と他の実施例よりも親水性が高くなった。
【００６９】
本実施の形態によれば、第１親水性粒子および第２親水性粒子は球状であっても板状であっても、実施の形態１の図１で示したコーティング膜と同様な構成であれば、第１親水性粒子によって第２親水性粒子の剥離を抑制する効果と第２親水性粒子によって第１親水性粒子の剥離を抑制する効果とのバランスがよく、初期状態でも磨耗試験後でも良好な親水性を発揮できる。
【００７０】
実施の形態４．
実施の形態４におけるコーティング膜は、第２親水性粒子としてシリカ粒子とアルミナ粒子との混合粒子を用いたものである。
【００７１】
第１親水性粒子としてのシリカ親水性粒子（デンカ(株)製、ＦＢ−４０Ｒ、平均粒径４０μｍ）が２．５質量％、第２親水性粒子としてのシリカ粒子（デンカ（株）製、ＳＦＰ−３０Ｍ、平均粒径０．７μｍ、球状）が３質量％、およびアルミナ粒子（日本軽金属（株）製、微粒アルミナＳＡ３２、平均粒径１μｍ、破砕形）が２質量％となるように、添加剤として界面活性剤（ＡＧＣセイミケミカル製、Ｓ−２３１）を加えた水を溶媒として分散液を調合した。この分散液をスプレー塗布を用いてフッ素樹脂膜上に塗布、常温で乾燥させたのち、３８０℃で１５分間加熱して本実施の形態のコーティング膜を形成した。
【００７２】
このようにして形成されたコーティング膜は、実施の形態１の図１で示したコーティング膜と同様な構成となっており、フッ素樹脂膜の表面が第１親水性粒子および第２親水性粒子で覆われた構造であった。
【００７３】
このようにして形成されたコーティング膜の接触角を、実施の形態１と同様に測定した。その結果、初期の接触角は５７°、磨耗試験後の接触角は７０°となり、磨耗試験後も親水性は維持されていることがわかった。
【００７４】
本実施の形態によれば、親水性粒子としてシリカとアルミナを混合したものであっても、実施の形態１の図１で示したコーティング膜と同様な構成であり、第１親水性粒子と第２親水性粒子の平均粒径が実施の形態１で示したものと同様であれば、第１親水性粒子によって第２親水性粒子の剥離を抑制する効果と第２親水性粒子によって第１親水性粒子の剥離を抑制する効果とのバランスがよく、初期状態でも磨耗試験後でも良好な親水性を発揮できる。
【００７５】
実施の形態５．
実施の形態５におけるコーティング膜は、親水性粒子の粒子層を形成する方法として、パッド印刷を採用したものである。
【００７６】
第１親水性粒子としてのシリカ親水性粒子（デンカ(株)製、ＦＢ−４０Ｒ、平均粒径４０μｍ）が１５質量％、第２親水性粒子としてのシリカ親水性粒子（デンカ(株)製、ＳＦＰ−３０Ｍ、平均粒径０．７μｍ）が３０質量％となるように、アクリル樹脂塗料（ＤＩＣ（株）製、アクリディック  Ａ−１６６、不揮発分４５±１）に対して混合して塗布液を調整した。
【００７７】
この塗布液を均一パターンの凹版の上にスキージを用いて載せ、シリコンパッドを凹版に押し付けて凹版の上の塗布液をシリコンパッドに転写させる。この塗布液が転写されたシリコンパッドをフッ素樹脂膜に押し付けることで、フッ素樹脂膜の上に親水性粒子の粒子層を形成する。親水性粒子の粒子層が形成された基材を３８０℃で３０分間加熱した後に冷却し、第１親水性粒子４および第２親水性粒子５の下部をフッ素樹脂膜３に埋没させる。
【００７８】
このようにして形成されたコーティング膜は、実施の形態１の図１で示したコーティング膜と同様な構成となっており、フッ素樹脂膜の表面が第１親水性粒子および第２親水性粒子で覆われた構造であった。なお、アクリル樹脂は焼失していた。
【００７９】
このようにして形成されたコーティング膜の接触角を、実施の形態１と同様に測定した。その結果、初期の接触角は５７°、磨耗試験後の接触角は７０°となり、磨耗試験後も親水性は維持されていることがわかった。
【００８０】
親水性粒子の粒子層を形成する方法としてパッド印刷を用いると、表面が平坦な基材だけでなく、表面に曲率をもつ基材や表面に凸凹をもつ基材にも均一に親水性粒子の粒子層を形成することができる。さらに、塗布液を載せる凹版に文字パターンなどのパターンを形成することができるので、基材に対して親水性の形状パターンを付与することもできる。
【００８１】
実施の形態６．
図６は、この発明を実施するための実施の形態６を示すコーティング膜の断面模式図である。図６において、本実施の形態のコーティング膜１は、実施の形態１と同様に、基材２の表面にフッ素樹脂膜３と、このフッ素樹脂膜３に一部が埋没し、一部が露出した第１親水性粒子４と、フッ素樹脂膜３に一部が埋没し、一部が露出した第２親水性粒子５とで構成されている。本実施の形態のコーティング膜１と実施の形態１のコーティング膜との違いは、第２親水性粒子５の粒子層が実施の形態１に比べて厚い点である。より具体的には、コーティング膜の形成方法において、親水性粒子の粒子層を多層化した点で異なっている。
【００８２】
本実施の形態で用いる、フッ素樹脂、分散液の溶媒および界面活性剤、第１親水性粒子および第２親水性粒子は、実施の形態１の実施例１と同様であるが、分散液中の親水性粒子の含有量が異なっている。
【００８３】
図７は、本実施の形態に関わるコーティング膜の形成方法を説明する説明図である。本実施の形態に関わるコーティング膜の形成方法は、ステップＳ１〜Ｓ５の工程を含んでいる。始めに、基材１を準備する（図７（ａ））。
【００８４】
ステップＳ１は、基材２の表面にフッ素樹脂膜を形成する工程である（図７（ｂ））。フッ素樹脂膜を形成する方法は、実施の形態１と同様である。
【００８５】
ステップＳ２は、フッ素樹脂膜３の上に第２親水性粒子層を形成する工程である（図７（ｃ））。この工程においては、第２親水性粒子５を含む分散液をフッ素樹脂膜３の上に塗布した後に乾燥させる。塗布方法は、実施の形態１と同様である。この工程における分散液中の親水性粒子の含有量は、特に制限されないが５質量％以上１５質量％以下が好ましい。５質量％以上であれ分散液が液垂れしにくく、１５質量％以下であればムラがない親水性粒子層を形成できる。
【００８６】
ステップＳ３は、フッ素樹脂膜３に第２親水性粒子５を埋没させる工程である（図７（ｄ））。ステップ２においてフッ素樹脂膜３の上に第２親水性粒子５を含む親水性粒子層が形成されたものオーブンなどで加熱した後に冷却し、第２親水性粒子５の下部をフッ素樹脂膜３に埋没させる。
【００８７】
ステップＳ４は、第２親水性粒子５が埋没されたフッ素樹脂膜３の上に親水性粒子層を形成する工程である（図７（ｅ））。この工程においては、第１親水性粒子４および第２親水性粒子５を含む分散液をフッ素樹脂膜３の上に塗布した後に乾燥させる。塗布方法や乾燥方法、および分散液中の親水性粒子の含有量は実施の形態１と同様である
【００８８】
ステップＳ５は、フッ素樹脂膜３に親水性粒子を埋没させる工程である（図２（ｆ））。ステップ２において、第２親水性粒子５が埋没されたフッ素樹脂膜３の上に第１親水性粒子４および第２親水性粒子５を含む親水性粒子層が形成されたものオーブンなどで加熱した後に冷却し、第１親水性粒子４および第２親水性粒子５の下部をフッ素樹脂膜３に埋没させる。最後に、膜表面に残る余分な親水性粒子は、冷却後に水で洗い流す。
【００８９】
このように構成されたコーティング膜１は、フッ素樹脂膜３のより深部まで第２親水性粒子５が含有されるため膜の強度が増し、磨耗されたときに第１親水性粒子４が剥離しにくくなる効果が得られる。さらに、第１親水性粒子４および第２親水性粒子５の混合分散液において第２親水性粒子５の割合を小さくすることができるので、膜表面に効率的に第１親水性粒子４を配置することができる。
【００９０】
なお、本実施の形態では、ステップＳ４において第１親水性粒子４および第２親水性粒子５を含む分散液をフッ素樹脂膜３の上に塗布したが、ステップＳ２において第２親水性粒子層を形成しているので、ステップＳ４では第１親水性粒子４のみを含む分散液を塗布してもよい。
【００９１】
実施の形態７．
実施の形態７では、実施の形態１〜６で説明したコーティング膜を適用した物品について説明する。図８は、本実施の形態の物品のひとつの例である炊飯器の内釜の断面模式図である。図８において、内釜１０は、円筒状の側壁部および底部で構成された鉄やアルミニウムといった金属または炭素材料を主成分とする釜基材１１と、その釜基材１１の内側の表面に形成されたコーティング膜１２とを備えている。このコーティング膜１２は、実施の形態１〜６で説明したコーティング膜である。
【００９２】
従来の内釜は、釜基材１１の表面がフッ素樹脂のみでコーティングされていた。フッ素樹脂表面は撥水性であるため、加熱中に発生した気泡が剥離しにくく、側壁部や底部に空気の断熱層が形成されてしまう。その結果、従来の内釜で炊飯した場合、内釜内で部分的に熱の加わり方が異なり、炊き上がりが不均一であった。
【００９３】
本実施の形態のように、内釜の表面を親水性を付与したフッ素樹脂膜でコーティングしているので、沸騰で発生した気泡が内釜の表面から離脱しやすく、側壁部や底部に空気の断熱層が形成されないので、この内釜で炊飯した場合、内釜内で均一に熱が加わり、米が均一に炊き上がる。また断熱層の解消により、同じ電力で効率的な加熱が可能となる。
【００９４】
また、炊飯器の内釜はしゃもじなどで磨耗されるが、本実施の形態のコーティング膜では、第１親水性粒子によって第２親水性粒子の剥離を抑制する効果と第２親水性粒子によって第１親水性粒子の剥離を抑制する効果とのバランスがよく、長期間使用しても良好な親水性を維持できる。
【００９５】
実施の形態８.
実施の形態８では、実施の形態１〜６で説明したコーティング膜を適用した別の物品について説明する。図９は、本実施の形態の物品のひとつの例である魚焼き器具の断面模式図である。このような魚焼き器具は、熱源としてヒータを用いた電気魚焼き器や、渦電流を利用して金属製の調理器具そのものを発熱させる誘導加熱調理器などで用いられている。
【００９６】
図９において、魚焼き器具１３は、側壁部および底部で構成された受け皿１４と、この受け皿１４の上に載せる網１５とで構成されている。網１５の上に食品を置いて調理する。受け皿１４の内側表面にコーティング膜１６を備えている。このコーティング膜は、実施の形態１〜６で説明したコーティング膜である。
【００９７】
従来の魚焼き器具は、受け皿１４の表面がフッ素樹脂のみでコーティングされていた。フッ素樹脂表面は撥水性であるため、魚焼き器具を使用中に受け皿の中の水が蒸発により減少して少量となると、受け皿の中で水がはじかれ、水が局所的に集まってしまう。その結果、受け皿の内側において水で被覆されない部分が発生し、その部分に網に載せられた食品から落ちる油などが付着して、汚れ固着の原因となっていた。
【００９８】
本実施の形態のように、受け皿の表面に親水性を付与したフッ素樹脂膜でコーティングしていると、受け皿中の水が蒸発して減少しても、受け皿の内側全面が水で覆われるため、汚れの固着を抑制できる。
【００９９】
また受け皿の内側は洗浄時にスポンジで磨耗されるが、本実施の形態のコーティング膜では、第１親水性粒子によって第２親水性粒子の剥離を抑制する効果と第２親水性粒子によって第１親水性粒子の剥離を抑制する効果とのバランスがよく、長期間使用しても良好な親水性を維持できる。
【０１００】
なお、実施の形態７および８では、コーティング膜を適用した物品として炊飯器の内釜および魚焼き器具の例をそれぞれ説明したが、別の物品に対しても適用可能である。このようなコーティング膜を適用する物品としては、各種計器のカバーや外壁などがある。このような親水性が付与されたコーティング膜のその外面に適用することにより、表面に付着した水は球状（粒状）にならずに流れ落ちるので、乾燥後に水に含まれた不純物が汚れとして残留することを防ぐことができる。
【符号の説明】
【０１０１】
１  コーティング膜、  ２  基材、  ３  フッ素樹脂膜、  ４  第１親水性粒子、  ５  第２親水性粒子、  １０  内釜、  １１  釜基材、  １２コーティング膜、  １３  魚焼き器具、  １４  受け皿、  １５  網、  １６  コーティング膜
【図１】
2019089930.tif 000009
【図２】
2019089930.tif 000010
【図３】
2019089930.tif 000011
【図４】
2019089930.tif 000012
【図５】
2019089930.tif 000013
【図６】
2019089930.tif 000014
【図７】
2019089930.tif 000015
【図８】
2019089930.tif 000016
【図９】
2019089930.tif 000017